(57)【要約】【課題】耐水性に優れており、十分な吸着性能を有する多孔性金属錯体を含有する成形体、および、それを用いたフィルタを提供することを目的とする。【解決手段】多孔性金属錯体を含有する成形体、および、それを用いたフィルタにおいて、エチレンに由来する構成単位を有する有機バインダーを含有すること。【選択図】なし【特許請求の範囲】
【請求項１】
多孔性金属錯体を含有する成形体において、エチレンに由来する構成単位を有する有機バインダーを含むことを特徴とする成形体。
【請求項２】
前記有機バインダーがエチレン−酢酸ビニル共重合体、エチレン−アクリル酸共重合体、又はエチレン−酢酸ビニル−アクリル共重合体から選ばれる少なくとも１種以上を含むことを特徴とする請求項１に記載の成形体。
【請求項３】
請求項１又は２に記載の成形体を用いたフィルタ。
【請求項４】
細孔内に溶媒を有する多孔性金属錯体を成形する工程、及び脱溶媒処理する工程を含むことを特徴とする、請求項１又は２のいずれかに記載の成形体の製造方法。
【発明の詳細な説明】
【技術分野】
【０００１】
本発明は、空気中の水分、有機溶剤、および、悪臭成分を効率的に分離・回収、もしくは、吸着・除去する多孔性金属錯体を含有する成形体に関する。
【背景技術】
【０００２】
活性炭やシリカゲル、ゼオライト等といった多孔質材料は、脱臭、空気や水の浄化、ガスの分離・精製といった様々な用途に利用されており、現代の生活に必要不可欠な材料となっている。近年、種々の配位形態を取りうる金属イオンと、二座以上の配位座を有する架橋配位子とを組み合わせて自己集合させた多孔質材料、すなわち、多孔性金属錯体（ＭＯＦ）、もしくは、多孔性配位高分子（ＰＣＰ）と呼ばれる新しい多孔質材料が見出された。これら多孔性金属錯体は、活性炭やシリカゲル、ゼオライト等の従来の多孔質材料に
はない特徴、すなわち、高比表面積、シャープな細孔分布、および、高い構造設計性という特徴を有しており、注目されている。また、活性炭やシリカゲル、ゼオライト等の従来の多孔質材料にはないその他の特徴として、多孔性金属錯体微粒子の細孔以外の表面部分においては、架橋配位子が金属イオンに架橋していない状態で配位しているため結合力が弱く、水蒸気が存在する雰囲気下では、その架橋配位子が水に容易に置換されるという特徴がある。特に、成形体のように多孔性金属錯体微粒子同士を結着させ、それら微粒子間の隙間が多く形成される場合には、水蒸気が存在する雰囲気下において、その隙間部分に多量の水が吸着されるため、成形体として高い耐水性が要求される。
【０００３】
多孔性金属錯体を含有する成形体としては、例えば、特許文献１には、金属−有機骨格材料（ＭＯＦ）を含む成形体の製造法であって、ＭＯＦを含む粉末を成形体に加工する工程を有し、その際、成形体の体積当たりの表面積対粉末の体積当たりの表面積の比が少なくとも１．６：１である、金属−有機骨格材料（ＭＯＦ）を含む成形体の製造法が開示されている。また、特許文献２には、細孔と、少なくとも１種の金属イオンと、前記金属イオンに配位結合された少なくとも１種の少なくとも二座の有機化合物とを含有する金属有機フレームワーク材料において、材料が成形体の形であることを特徴とする金属有機フレームワーク材料が開示されている。特許文献１〜２には、成形体のバインダーとして、アルミナ水和物又は他のアルミニウム含有バインダー、ケイ素化合物とアルミニウム化合物との混合物、ケイ素化合物、チタンの酸化物、ホウ素の酸化物、リンの酸化物、ジルコニウムの酸化物、粘土鉱物、アルコキシシラン、両親媒性物質等の無機化合物が例示されている。また、有機粘性増大物質、親水性ポリマーとして、例えば、セルロース、デンプン、ポリアクリレート、ポリメタクリレート、ポリビニルアルコール、ポリビニルピロリドン、ポリイソブテン、および、ポリテトラヒドロフランが例示されている。しかしながら、特許文献１〜２に例示されているような無機化合物をバインダーとして使用した場合、成形体として十分な耐水性を得るには３００℃以上での焼結処理が必要であるが、前記焼結処理を施すと、多孔性金属錯体の構造が変化し、十分な吸着性能が得られないという問題がある。また、有機粘性増大物質、親水性ポリマーも一部バインダーとして機能していると考えられるが、それらでは、十分な耐水性が得られないという問題がある。
【先行技術文献】
【特許文献】
【０００４】
【特許文献１】特表２００８−５１８７８１号公報
【特許文献２】特表２００５−５２８２０４号公報
【発明の概要】
【発明が解決しようとする課題】
【０００５】
上述のとおり、耐水性に優れており、十分な吸着性能を有する多孔性金属錯体を含有する成形体は見当たらないのが現状である。ここでいう耐水性とは、完全に水に浸した成形体を温度８０℃条件下で２４時間振とうさせた時、著しい破壊が見られないことを指す。
【０００６】
本発明は上記従来技術の課題を背景になされたものであり、耐水性に優れており、十分な吸着性能を有する多孔性金属錯体を含有する成形体、および、それを用いたフィルタを提供することを目的とする。
【課題を解決するための手段】
【０００７】
本発明者らは上記課題を解決するため、鋭意研究した結果、遂に本発明を完成するに到った。すなわち本発明は、以下の通りである。
１．多孔性金属錯体を含有する成形体において、エチレンに由来する構成単位を有する有機バインダーを含むことを特徴とする成形体。
２．前記有機バインダーがエチレン−酢酸ビニル共重合体、エチレン−アクリル酸共重合体、又はエチレン−酢酸ビニル−アクリル共重合体から選ばれる少なくとも１種以上を含むことを特徴とする上記１に記載の成形体。
３．上記１又は２に記載の成形体を用いたフィルタ。
４． 細孔内に溶媒を有する多孔性金属錯体を成形する工程、及び脱溶媒処理する工程を含むことを特徴とする、上記１又は２のいずれかに記載の成形体の製造方法である。
【０００８】
なお、本明細書でいう有機溶剤とは、物質を溶解する性質をもつ有機化合物のことを指し、具体的には、トルエン、キシレン、スチレン等の芳香族炭化水素類、クロロベンゼン等の塩化芳香族炭化水素類、ジクロロメタン、クロロエチレン等の塩化脂肪族炭化水素類、メタノール、エタノール、イソプロパノール等のアルコール類、酢酸エチル等のエステル類、１，４−ジオキサン等のエーテル類、メチルエチルケトン等のケトン類、メチルセロソルブ等のグリコールエーテル類、シクロヘキサノン等の脂環式炭化水素類、ノルマルヘキサン等の脂肪族炭化水素類、トリメチルシラノール、ヘキサメチルジシラザン、環状シロキサン（オクタメチルシクロテトラシロキサン、デカメチルシクロペンタシロキサン等）等の含ケイ素化合物、その他として、クレゾール、二硫化炭素、Ｎ，Ｎ−ジメチルホルムアミド、Ｎ−メチルピロリドン等が挙げられる。
【０００９】
また、本明細書でいう悪臭成分とは、具体的には、ホルムアルデヒド、アセトアルデヒド等のアルデヒド類、酢酸、イソ吉草酸などのカルボン酸類、アンモニア等の含窒素化合物、硫化水素、二硫化メチル、メチルメルカプタン等の含硫黄化合物等が挙げられる。
【００１０】
さらに、本明細書でいう成形体とは、紡糸、造粒、押出し等の各種成形方法により、繊維状、粒状、シート状、ハニカム状に加工されたもの、および、繊維、粒状物、シート、もしくは、ハニカム等の基材上に多孔性金属錯体等の活性材料が担持されているもののことを指す。なお、ここでいう繊維とはアスペクト比（短辺：長辺）＝１：１０００以上のもののことを指す。また、ここでいう粒状、もしくは、粒状物とは粒子直径（短軸径）が１００μｍ以上のもののことを指す。
【発明の効果】
【００１１】
本発明の多孔性金属錯体を含有する成形体は、エチレンに由来する構成単位を有する有機バインダーを含んでおり、さらに、必要に応じて、前記有機バインダーがエチレン−酢酸ビニル共重合体、エチレン−アクリル酸共重合体、又はエチレン−酢酸ビニル−アクリル共重合体を少なくとも含むため、耐水性、および、吸着性能に優れるという利点を有する。
【発明を実施するための形態】
【００１２】
以下、本発明を詳細に説明する。本発明における成形体は、少なくとも多孔性金属錯体と、エチレンに由来する構成単位を有する有機バインダーを含むことが必要である。エチレンに由来する構成単位を有する有機バインダーを含有することにより、十分な耐水性が得られることを本発明者は見出したからである。もし、エチレンに由来する構成単位を有する有機バインダーを含有しなければ、十分な耐水性が得られない。エチレンに由来する構成単位を有する有機バインダーとしては特に限定しないが、エチレン−酢酸ビニル共重合体、エチレン−アクリル酸共重合体、又はエチレン−酢酸ビニル−アクリル共重合体が好ましく、それらの混合物であってもよい。
【００１３】
前記有機バインダーの成形体における含有比率、もしくは、基材に担持された成形体の場合は、その担持量に対する含有比率は、５〜３０重量％が好ましく、より好ましくは、５〜２０重量％である。含有比率が５重量％未満では十分な耐水性を得ることができない場合がある。また、含有比率が３０重量％以上であれば十分な吸着性能が得られない場合がある。
【００１４】
前記有機バインダーのガラス転移点は−３０℃〜１０℃であることが好ましい。より好ましくは、−２０℃〜１０℃である。ガラス転移点が１０℃より大きければ、バインダーとしての柔軟性に欠けるため、多孔性金属錯体の微粒子間の隙間部分に多量の水が吸着された際に生じる体積変化に追従できずに、成形体が壊れてしまい、十分な耐水性を得ることができない虞がある。また、ガラス転移点が−３０℃未満であれば、有機バインダー自体の製造が困難という問題がある場合がある。前記有機バインダーのガラス転移点を調製する方法としては、特に定めないが、エチレンとガラス転移点が１０℃以上の高分子化合物の単量体、例えば、ポリ酢酸ビニル（ガラス転移点：３０℃）、ポリアクリル酸（ガラス転移点：８５℃）を共重合させる方法が好ましい。
【００１５】
本発明に係る多孔性金属錯体は、金属イオンと、架橋配位子を有する有機化合物とからなる多孔性材料である。構成する金属イオンとしては、例えば、チタン、マンガン、鉄、コバルト、ニッケル、銅、亜鉛、アルミニウム、ジルコニウム等のイオンが好ましく、より好ましくは、環境面から、チタン、鉄、マンガン、銅、亜鉛、アルミニウム、ジルコニウムである。一方、架橋配位子としては、例えば、２−メチルイミダゾール、テレフタル酸、トリメシン酸、１，４−ナフタレンジカルボン酸、もしくは、それらにアミノ基、スルホン酸基、ヒドロキシル基等の官能基がついている化合物等が挙げられる。具体的な多孔性金属錯体としては、例えば、亜鉛イオンと２−メチルイミダゾールから構成される多孔性金属錯体（ＢＡＳＦ社製Ｂａｓｏｌｉｔｅ（登録商標、以下同様）  Ｚ１２００）、アルミニウムイオンとテレフタル酸から構成される多孔性金属錯体（ＢＡＳＦ社製Ｂａｓｏｌｉｔｅ  Ａ１００）、銅イオンとトリメシン酸から構成される多孔性金属錯体（ＢＡＳＦ社製Ｂａｓｏｌｉｔｅ  Ｃ３００）、鉄イオンとトリメシン酸から構成される多孔性金属錯体（ＢＡＳＦ社製Ｂａｓｏｌｉｔｅ  Ｆ３００）、銅イオン、４，４’−ビピリジン、および、テトラフルオロボレート（［ＢＦ4］-）から構成される多孔性金属錯体（東京化成工業社製ｐｒｅＥＬＭ−１１）等を用いることができる。水分を含むガスから有機溶剤、および、悪臭成分を効率的に分離・回収、もしくは、吸着・除去する目的で使用される場合は、疎水性の高い多孔性金属錯体が好ましい。疎水性の高い多孔性金属錯体とは、２００℃、真空条件下で４８時間以上の脱溶媒処理を施した後の多孔性金属錯体を、３０℃、相対湿度６０％ＲＨの窒素雰囲気下に３日以上静置し、その重量増加を脱溶媒直後の多孔性金属錯体の重量で割った重量増加率が１０％未満である多孔性金属錯体のことを指す。具体的には、亜鉛イオンと２−メチルイミダゾールから構成される多孔性金属錯体（ＢＡＳＦ社製Ｂａｓｏｌｉｔｅ  Ｚ１２００）等が好ましく用いられる。
【００１６】
前記多孔性金属錯体の７７Ｋ窒素吸着法によるＢＥＴ比表面積は、特に制限されないが、５００ｍ２／ｇ以上であることが好ましい。もし、ＢＥＴ比表面積が５００ｍ２／ｇ未満であれば、十分な吸着性能が得られない場合がある。より好ましくは、１０００ｍ２／ｇ以上である。ＢＥＴ比表面積の上限は特に限定しないが、６０００ｍ2／ｇ以下であることが好ましい。この範囲を超えると、製造が非常に困難になるという不都合が生じる場合があるからである。
【００１７】
前記多孔性金属錯体の成形体における含有比率、基材に担持された成形体の場合はその担持量に対する含有比率は、５０〜９５重量％が好ましく、より好ましくは、６０〜９０重量％である。含有比率が５０重量％未満では十分な吸着性能を得ることができない場合がある。また、含有比率が９５重量％以上であれば十分な耐水性を得ることができない場合がある。
【００１８】
本発明の成形体は前記多孔性金属錯体以外の多孔質材料を含んでいてもよく、前記多孔質材料については特に限定されないが、例えば、活性炭、ゼオライト、シリカゲル、活性アルミナ、粘土鉱物、アルミノリン酸塩、シリコアルミノリン酸、スチレン−ジビニルベンゼン共重合体等の有機高分子多孔質体等の多孔質材料が好ましい。より好ましくは、安価に入手できる活性炭、ゼオライト、シリカゲル、活性アルミナであり、もっとも好ましくは、活性炭、ゼオライトである。
【００１９】
本発明の成形体製造における成形工程で実施される成形方法としては、特に制限されず、紡糸、造粒、押出し等の従来公知の各種成形方法を用いることができる。好ましくは、多孔性金属錯体、多孔質材料、有機バインダーの水性エマルジョン等の成形体構成材料を、水、有機溶媒又はこれらの混合物中に分散させ、シートやハニカム等の基材に塗布する方法や、多孔性金属錯体、多孔質材料、有機バインダーの水性エマルジョン等の成形体構成材料に、必要であれば、水、有機溶媒又はこれらの混合物を加えて混練し、押出し造粒機により、粒状化する方法が挙げられる。
【００２０】
なお、上記多孔性金属錯体は、その細孔内に溶媒分子を有する状態で、有機バインダー等の上記成形体構成材料と混合し、成形工程に供するのが好ましい。多孔性金属錯体が細孔内に溶媒分子を有していない場合、成形体を構成する有機バインダーが、当該細孔内に吸着されてしまう虞がある。この場合、成形後、後述する脱溶媒処理を実施しても多孔性金属錯体細孔内に捕捉された有機バインダーを除去することは難しく、成形体の吸着性能が劣る結果となる。すなわち、本発明では、多孔性金属錯体の細孔に溶媒分子を吸着させておくことにより、成形工程における有機バインダー等の細孔への吸着を防止し、成形工程後、後述する脱溶媒処理により細孔内から溶媒分子を除去することにより、成形体の吸着性能を確保している。通常は、多孔性金属錯体を合成する段階で、当該多孔性金属錯体の細孔内に溶媒分子が吸着するが、多孔性金属錯体が細孔内に溶媒分子を有していない場合又は溶媒分子の吸着量が不十分である場合は、後述する実施例に記載の方法により細孔内に有機溶媒を吸着させることができる。尚、ここでいう溶媒分子とは、水や一般的な有機溶媒分子を指す。
【００２１】
本発明の成形体の製造では、成形工程後に、成形体内に含まれる溶媒を除去する脱溶媒処理工程を実施する。上述の様に、前記多孔性金属錯体は、その細孔内に溶媒分子を有する状態で成形されている。したがって、多孔性金属錯体がその細孔内に溶媒分子を有する状態では、十分な吸着性能が得られ難い。よって、吸着性能を発現させるため、成形工程後に脱溶媒処理を実施する。尚、脱溶媒処理の実施時期は成形工程以降であれば特に限定されず、後述するシート化、フィルタ化以降でもよい。
【００２２】
脱溶媒処理の条件は特に定めないが、温度は８０℃〜２００℃であることが好ましい。８０℃未満では、溶媒の除去が不完全となる虞があり、十分な吸着性能が得られ難い場合がある。一方、２００℃を超えると、有機バインダーの構造が壊れてしまい、成形体の形状を維持することが困難になる虞がある。より好ましくは８０℃〜１５０℃である。また、脱溶媒処理は、減圧下で実施することで一層効率よく溶媒を除去できる。この際、圧力は特に限定されず、多孔性金属錯体の物性や配合量に応じて適宜調整すればよいが、例えば、１０3Ｐａ〜１０-5Ｐａが好ましく、１０-1Ｐａ〜１０-5Ｐａであるのがより好ましい。脱溶媒処理時間も特に限定されないが、例えば１時間〜１００時間とするのが好ましく、より好ましくは３時間〜４８時間であり、さらに好ましくは３時間〜２４時間である。尚、最も好ましい脱溶媒処理の条件は、真空条件下で１００℃〜１５０℃、３時間〜２４時間である。
【００２３】
本発明におけるフィルタは多孔性金属錯体を含有する成形体を含有することが好ましい。前記フィルタの製造方法については、特に限定しないが、成形体の形状でフィルタとして用いる、もしくは、成形体をシート化した後、平面状、プリーツ状、ハニカム状に加工するという製造方法が挙げられる。プリーツ状は直行流型フィルタとしての使用において、また、ハニカム状は平行流型フィルタとしての使用において、処理する気体との接触面積を大きくして除去効率を向上させるとともに、フィルタの低圧損化を同時に図ることができる。
【００２４】
本発明における成形体のシート化方法として従来公知の加工方法を用いることができる。例えば、成形体が粒状物であれば、（１）シート構成繊維と共に多孔性金属錯体を含有する成形体を水中に分散させ脱水することにより得られる湿式シート化法、（２）シート構成繊維と共に多孔性金属錯体を含有する成形体を気中分散させることにより得られるエアレイド法、（３）二層以上の不織布もしくは織布、ネット状物、フィルム、膜の層間に、熱接着により多孔性金属錯体を含有する成形体を充填する方法、（４）エマルジョン接着剤、溶剤系接着剤を利用して不織布、織布、発泡ウレタンなどの通気性材料に多孔性金属錯体を含有する成形体を結合担持させる方法、（５）基材、ホットメルト接着剤の熱可塑性等を利用して不織布、織布、発泡ウレタンなどの通気性材料に多孔性金属錯体を含有する成形体を結合担持させる方法、（６）多孔性金属錯体を含有する成形体を繊維もしくは樹脂に練りこむことにより混合一体化する方法等、用途に応じて適当な方法を用いることができる。界面活性剤、水溶性高分子等を用いる必要がなく、多孔質体自身の細孔閉塞を防止することができるため、前記加工方法（２）、（３）、（５）を用いることが好ましい。
【００２５】
本発明における多孔性金属錯体を含有する成形体を用いたフィルタは、屋内、乗り物内、壁紙、家具、内装材、樹脂成形体、電気機器等で、低極性ガスを低減する目的で広く用いることができる。例えば、粒状物、シート化物、フィルタ化物を通気性の箱、袋、網等の容器に充填し、静置もしくは通気させて用いることが好ましい。
【実施例】
【００２６】
以下、実施例によって本発明の作用効果をより具体的に示す。下記実施例は本発明方法を限定する性質のものではなく、前・後記の趣旨に沿って設計変更することはいずれも本発明の技術的範囲に含まれるものである。なお、実施例中で測定した特性値の評価方法を以下に示す。
【００２７】
［耐水性試験（ペレット)］
造粒サンプル（粒子直径：４．７５〜５．６ｍｍ）１０粒を１００ｍｌ三角フラスコに投入し、サンプルが完全に水につかるように水を加えた。恒温振とう器（東京理化器械社製、ＭＭＳ−１）にセットし、温度８０℃、振とう速度１６０ｒｐｍ（振とう振幅２５ｍｍ）条件で２４時間振とうさせた。サンプルの中で壊れずに形状を維持しているものの数を数え、それを１０で割ることにより、形状維持率［％］を算出した。
【００２８】
［耐水性試験（ハニカム)］
ハニカムサンプル（サイズ３ｃｍ×１ｃｍ×１ｃｍ）２個を１００ｍｌ三角フラスコに投入し、サンプルが完全に水につかるように水を加えた。恒温振とう器（東京理化器械社製、ＭＭＳ−１）にセットし、温度８０℃、振とう速度１６０ｒｐｍ（振とう振幅２５ｍｍ）条件で２４時間振とうさせた。その後、ハニカムサンプルを取り出し、１００℃で２４時間乾燥させた後、その重量を測定した。耐水性試験後のハニカムと担持前のハニカムとの重量差を、耐水試験前のハニカムと担持前のハニカムとの重量差で割ることにより、形状維持率［％］を算出した。
【００２９】
［ガラス転移点の測定］
ＪＩＳ Ｋ７１２１：１９８７「プラスチックの転移温度測定方法」記載の方法により測定した。すなわち、示差走査熱量計装置ＤＳＣ２００型（セイコー電子工業社製）を用い、測定容器にサンプル１０ｍｇ充填して、窒素ガス流量３０ｍＬ／ｍｉｎ、昇温速度２０℃／ｍｉｎで２２０℃まで昇温し、１０分間保持した後に取り出し室温にて急冷する。その後、再度、窒素ガス流量３０ｍｌ／ｍｉｎ、昇温速度１０℃／ｍｉｎで２２０℃まで昇温してガラス転移温度を測定し、中間点ガラス転移温度をガラス転移点［℃］とした。
【００３０】
［ＢＥＴ比表面積、細孔容積、性能維持率の測定方法］
サンプル約１００ｍｇを採取し、１２０℃で１２時間真空乾燥した後、秤量した。自動比表面積装置ジェミニ２３７５（マイクロメリティックス社製）を使用し、液体窒素の沸点（−１９５．８℃）における窒素ガスの吸着量を相対圧が０．０２〜０．９５の範囲で徐々に高めながら４０点測定し、前記サンプルの吸着等温線を作製した。自動比表面積装置ジェミニ２３７５に付属の解析ソフト（ＧＥＭＩＮＩ−ＰＣＷ  ｖｅｒｓｉｏｎ１．０１）にて、ＢＥＴ条件で、表面積解析範囲を０．０１〜０．１５に設定して、ＢＥＴ比表面積［ｃｃ／ｇ］を求め、相対圧０．９５のデータより全細孔容積［ｃｃ／ｇ］を求めた。成形体サンプルの場合は、上記で得られた全細孔容積にサンプル重量を掛け合わせ、それを成形体に担持されている多孔性金属錯体の重量で割ることにより、成形体における多孔性金属錯体の単位重量当たりの全細孔容積［ｃｃ／ｇ（ＰＣＰ）］を算出した。成形体における多孔性金属錯体当たりの全細孔容積を成形前の多孔性金属錯体の全細孔容積で割ることにより性能維持率［％］を算出した。
【００３１】
（実施例１）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−４００ＨＱ）２．０ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００３２】
（実施例２）
Ｂａｓｏｌｉｔｅ  Ａ１００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−４００ＨＱ）２．０ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００３３】
（実施例３）
Ｂａｓｏｌｉｔｅ  Ｃ３００（ＢＡＳＦ社製）を１５０℃で２４時間真空乾燥させ、室温まで窒素雰囲気下で冷却したサンプル１０ｇをエタノール中に２４時間浸漬させた後、ろ過し、細孔内に溶媒分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−４００ＨＱ）２．０ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００３４】
（実施例４）
Ｂａｓｏｌｉｔｅ  Ｆ３００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−４００ＨＱ）２．０ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００３５】
（実施例５）
ｐｒｅＥＬＭ−１１（東京化成工業社製）を１００℃で２４時間真空乾燥させ、室温まで窒素雰囲気下で冷却したサンプル１０ｇをイオン交換水中に２４時間浸漬させた後、ろ過し、細孔内に水分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−４００ＨＱ）２．０ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００３６】
（実施例６）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−４００ＨＱ）０．９６ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００３７】
（実施例７）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−４００ＨＱ）４．５ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００３８】
（実施例８）
ｐｒｅＥＬＭ−１１（東京化成工業社製）を１００℃で２４時間真空乾燥させ、室温まで窒素雰囲気下で冷却したサンプル１０ｇをイオン交換水中に２４時間浸漬させた後、ろ過し、細孔内に水分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−３５５ＨＱ）２．０ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００３９】
（実施例９）
ｐｒｅＥＬＭ−１１（東京化成工業社製）を１００℃で２４時間真空乾燥させ、室温まで窒素雰囲気下で冷却したサンプル１０ｇをイオン交換水中に２４時間浸漬させた後、ろ過し、細孔内に水分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−４０８ＨＱＥ）２．２ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００４０】
（実施例１０）
Ｂａｓｏｌｉｔｅ  Ｃ３００（ＢＡＳＦ社製）を１５０℃で２４時間真空乾燥させ、室温まで窒素雰囲気下で冷却したサンプル１０ｇをエタノール中に２４時間浸漬させた後、ろ過し、細孔内に溶媒分子が吸着された多孔性金属錯体サンプルを得た。続いて、多孔性金属錯体サンプルにエチレン−酢酸ビニル−アクリル共重合体の水性エマルジョン（住化ケムテックス社製スミカフレックスＳ−９００ＨＬ）１．９ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００４１】
（実施例１１）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにエチレン−アクリル酸共重合体の水性エマルジョン（住化精化社製ザイクセンＬ）４．４ｇ、および、イオン交換水１８ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００４２】
（実施例１２）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにエチレン酢酸ビニル共重合体の水性エマルジョン（住化ケムテックス社製スミカフレックスＳ−４００ＨＱ）０．５６ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００４３】
（実施例１３）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにエチレン酢酸ビニル共重合体の水性エマルジョン（住化ケムテックス社製スミカフレックスＳ−４００ＨＱ）９．８ｇ、および、イオン交換水１５ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００４４】
（実施例１４）
ｐｒｅＥＬＭ−１１（東京化成工業社製）を１００℃で２４時間真空乾燥させ、室温まで窒素雰囲気下で冷却したサンプル１０ｇをイオン交換水中に２４時間浸漬させた後、ろ過し、細孔内に水分子が吸着された多孔性金属錯体サンプルを得た。続いて、多孔性金属錯体サンプルにエチレン酢酸ビニル共重合体の水性エマルジョン（住化ケムテックス社製スミカフレックスＳ−７５２）２．２ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００４５】
（比較例１）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにベントナイト（ナカライテスク社製）２．５ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００４６】
（比較例２）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにポリビニルピロリドン（日本触媒社製Ｋ−９０）１．１ｇ、および、イオン交換水２０ｇを加え、よく混練した。得られた混練物を直径５ｍｍ、高さ５ｍｍの円筒形金型内にいれ、ペレットを成形した。得られた成形体を１００℃、真空条件下、２４時間で脱溶媒処理を行い、耐水性試験（ペレット）、および、性能維持率の測定を行った。
【００４７】
実施例１〜１４、比較例１〜２のサンプルに関して、耐熱性、吸着性能を測定した結果を表１に示す。表１より明らかなように、本発明である実施例１〜１４は、バインダーとして無機化合物を使用した場合（比較例１）、水溶性有機バインダーの場合（比較例２）と比較して、耐水性の面で優れていることが分かる。また、実施例１〜１１は、含有比率が５％未満の場合（実施例１２）、バインダー含有比率が３０％より大きい場合（実施例１３）、エチレン−酢酸ビニル共重合体においてガラス転移点が１０℃より大きい場合（実施例１４）と比較して、耐水性、吸着性能の両面で優れていることが分かる。
【００４８】
【表１】
2015066512.tif 000002
【００４９】
（実施例１５）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにエチレン−酢酸ビニル共重合体の水性エマルジョン（住化ケムテックス社製スミカフレックスＳ−４００ＨＱ）２．０ｇ、および、イオン交換水６０ｇを加え、終夜撹拌し、十分に分散させることにより、水性スラリーを調整した。
続いて、厚さ０．０５ｍｍのセルロース紙、および、バインダーとしてエチレン−酢酸ビニル共重合体の水性エマルジョン（住化ケムテックス社製スミカフレックスＳ−４００ＨＱ）を用いてハニカム基材（５００セル／ｉｎｃｈ2、サイズ３ｃｍ×１ｃｍ×１ｃｍ）を作製し、１００℃で５時間乾燥させた後、担持前のハニカム基材の重量を測定した。前記ハニカムを前記水性スラリーに浸漬し、水性スラリーがハニカム内部に十分に浸透したことを確認してから、ハニカムを引き上げた。エアーブローでハニカムから余分なスラリーを吹き落とした後、乾燥機内（１００℃）で３時間乾燥させ、さらに、１００℃、真空条件下、２４時間の脱溶媒処理を行ったところ、ハニカム成形体が得られた。担持前後のハニカムの重量差、および、多孔性金属錯体の含有比率より、多孔性金属錯体の担持量はハニカム１Ｌ当たり３７ｇであった。得られたハニカム成形体について耐水性試験（ハニカム）、および、性能維持率の測定を行った。
【００５０】
（比較例３）
Ｂａｓｏｌｉｔｅ  Ｚ１２００（ＢＡＳＦ社製）を１５０℃で２４時間真空乾燥させ、室温まで窒素雰囲気下で冷却したサンプル１０ｇをＮ，Ｎ−ジメチルホルムアミド中に２４時間浸漬させた後、ろ過し、細孔内に溶媒分子が吸着された多孔性金属錯体サンプルを得た。続いて、多孔性金属錯体サンプルにポリビニルピロリドン（日本触媒社製Ｋ−９０）１．１ｇ、および、イオン交換水６０ｇを加え、終夜撹拌し、十分に分散させることにより、水性スラリーを調整した。
続いて、実施例１５と同様にしてハニカム成形体を作製した。多孔性金属錯体の担持量はハニカム１Ｌ当たり４２ｇであった。得られたハニカム成形体について耐水性試験、および、性能維持率の測定を行った。
【００５１】
実施例１５、比較例３のサンプルに関して、耐熱性、吸着性能を測定した結果を表２に示す。表２より明らかなように、本発明である実施例１５は、バインダーとして水溶性有機バインダーを用いた場合（比較例３）と比較して、耐水性の面で優れていることが分かる。
【００５２】
【表２】
2015066512.tif 000003
【産業上の利用可能性】
【００５３】
本発明により空気中の水分、有機溶剤、および、悪臭成分を効率的に分離・回収、もしくは、吸着・除去するができるようになり、産業界に大きく寄与することが期待できる。